Штамповая сталь
DIE STEEL

Изобретение относится к области черной металлургии и касается составов сталей, которые могут быть использованы для изготовления инструмента горячего деформирования.
Известна штамповая сталь, содержащая, мас. %: углерод 0,2-0,3; кремний 0,6-1,2; марганец 0,25-0,6; хром 4,5-5,5; кальций 0,001-0,01; титан 0,01-0,1; иттрий 0,001-0,01; железо - остальное [1].
Задачей изобретения является повышение термостойкости стали.
Технический результат достигается тем, что штамповая сталь, содержащая углерод, кремний, марганец, хром, кальций, титан, иттрий, железо, дополнительно включает гафний, алюминий и ниобий, причем компоненты находятся при следующем соотношении, мас. %: углерод 0,15-0,25; кремний 0,15-0,25; марганец 0,5-1,0; хром 4,5-5,5; кальций 0,003-0,008; титан 0,1-0,15; иттрий 0,01-0,03; гафний 4,3-4,8; алюминий 0,15-0,25; ниобий 0,1-0,15; железо - остальное.
В таблице приведены составы штамповой стали.
В составе стали компоненты проявляют себя следующим образом. Хром, гафний, ниобий обеспечивают термостойкость и твердость стали. Гафний и алюминий препятствуют возникновению трещин при перепадах температур. Титан способствует измельчению зерна. Кальций и иттрий раскисляют сталь.
Термическая обработка стали включает закалку от 1050°C в масле и отпуск при 570°C.
Источник информации
1. SU 1079691, 1984.